(57)【要約】【課題】  電子写真感光体を使用して、長期間画像形成を実施した場合であっても、帯電電位が安定している電子写真感光体およびそのような電子写真感光体を備えた画像形成装置を提供する。【解決手段】  電子移動度が異なる複数の電子輸送材料を含む感光体層を備えた電子写真感光体であって、電界強度が５×１０5ｖ／ｃｍにおける電子移動度が５×１０-8ｃｍ2／Ｖ／ｓｅｃ以上である電子輸送材料を第１の電子輸送材料とした場合に、電子輸送材料の全体量（全ＥＴＭ）と、第１の電子輸送材料（ＥＴＭ１）との添加割合（ＥＴＭ１／全ＥＴＭ）を０．５〜０．９の範囲内の値とする。【選択図】  図１
2005055870.tif 000002
【特許請求の範囲】
【請求項１】
結着樹脂と、電荷発生剤と、電子移動度が異なる複数の電子輸送材料と、正孔輸送材料と、を含む感光体層を備えた電子写真感光体であって、
電界強度が５×１０5Ｖ／ｃｍにおける電子移動度が５×１０-8ｃｍ2／Ｖ／ｓｅｃ以上である電子輸送材料を第１の電子輸送材料とした場合に、電子輸送材料の全体量（全ＥＴＭ）と、第１の電子輸送材料（ＥＴＭ１）との添加割合（ＥＴＭ１／全ＥＴＭ）を０．５〜０．９の範囲内の値とすることを特徴とする電子写真感光体。
【請求項２】
電界強度が５×１０5Ｖ／ｃｍにおける電子移動度が１×１０-9〜５×１０-8ｃｍ2／Ｖ／ｓｅｃ未満である電子輸送材料を第２の電子輸送材料とした場合に、電子輸送材料の全体量（全ＥＴＭ）と、第２の電子輸送材料（ＥＴＭ２）との添加割合（ＥＴＭ２／全ＥＴＭ）を０．１〜０．５の範囲内の値とすることを特徴とする請求項１に記載の電子写真感光体。
【請求項３】
前記第１の電子輸送材料の電子移動度（ＥＴＤ１）と、前記第２の電子輸送材料の電子移動度（ＥＴＤ２）との割合（ＥＴＤ１／ＥＴＤ２）を２〜１，０００の範囲内の値とすることを特徴とする請求項１または２に記載の電子写真感光体。
【請求項４】
前記第１の電子輸送材料の電子移動度（ＥＴＤ１）と、前記第２の電子輸送材料の電子移動度（ＥＴＤ２）と差（ＥＴＤ１−ＥＴＤ２）を、１×１０-8〜１００×１０-8ｃｍ2／Ｖ／ｓｅｃの範囲内の値とすることを特徴とする請求項１〜３のいずれか一項に記載の電子写真感光体。
【請求項５】
初期表面電位と、２，０００枚連続印刷後における表面電位との差の絶対値を５０Ｖ以下の値とすることを特徴とする請求項１〜４のいずれか一項に記載の電子写真感光体。
【請求項６】
前記正孔輸送材料と、前記電子輸送材料との添加割合（全ＥＴＭ／全ＨＴＭ）を０．２〜１．０の範囲内の値とすることを特徴とする請求項１〜５のいずれか一項に記載の電子写真感光体。
【請求項７】
前記結着樹脂１００重量部に対して、前記第１の電子輸送材料の添加量を５〜５０重量部の範囲内の値とすることを特徴とする請求項１〜６のいずれか一項に記載の電子写真感光体。
【請求項８】
前記結着樹脂１００重量部に対して、前記複数の電子輸送材料の添加量を、７〜７０重量部の範囲内の値とすることを特徴とする請求項１〜６のいずれか一項に記載の電子写真感光体。
【請求項９】
前記感光体層が、前記第１の電子輸送材料として、下記式（１）で表される電子輸送材料（ＥＴ−１）および下記式（２）で表される電子輸送材料（ＥＴ−２）、あるいはいずれか一方の電子輸送材料を含むことを特徴とする請求項１〜８のいずれか一項に記載の電子写真感光体。
【化１】
2005055870.tif 000037
【化２】
2005055870.tif 000038
【請求項１０】
前記感光体層が、前記第２の電子輸送材料として、下記式（３）で表される電子輸送材料（ＥＴ´−３）を含むことを特徴とする請求項２〜９のいずれか一項に記載の電子写真感光体。
【化３】
2005055870.tif 000039
【請求項１１】
前記感光体層が、結着樹脂と、電荷発生剤と、電子移動度が異なる複数の電子輸送材料と、正孔輸送材料と、を単一層中に含む単層型であって、アルミニウム素管上に形成してあるとともに、正帯電性の感光体層であることを特徴とする請求項１〜１０のいずれか一項に記載の電子写真感光体。
【請求項１２】
請求項１〜１１のいずれか一項に記載の電子写真感光体を備えることを特徴とする画像形成装置。
【請求項１３】
前記電子写真感光体の帯電電位を３００〜５００Ｖの範囲内の値とすることを特徴とする請求項１２に記載の画像形成装置。
【発明の詳細な説明】
【技術分野】
【０００１】
本発明は、電子写真感光体およびそれを備えた画像形成装置に関し、特に、表面電位の安定性に優れた電子写真感光体およびそれを備えた画像形成装置に関する。
【背景技術】
【０００２】
従来、画像形成装置等に使用される電子写真感光体として、電荷輸送剤、電荷発生剤、およびバインダー樹脂等の有機感光体材料からなる有機感光体が広く使用されている。かかる有機感光体は、従来の無機感光体に比べて、製造が容易であるとともに、感光体材料の選択肢が多様であることから、構造設計の自由度が高いという利点がある。
しかしながら、従来の有機感光体は、使用時に磨耗しやすいとともに、表面電位が安定化せずに、カブリを生じたり、画像濃度が低下したりするという問題が見られた。
【０００３】
そこで、本出願人は、電荷発生剤と、正孔輸送材料と、電子輸送材料と、結着樹脂とを含んでなる電子写真感光体であって、正孔輸送材料に対して、電界強度が５×１０5ｖ／ｃｍにおける電子移動度が１×１０-8ｃｍ2／Ｖ／ｓｅｃ以上である電子輸送材料の重量比を０．７以上の値にした単層型の有機感光体を既に提案している（例えば、参考文献１）。
また、同様に、本出願人は、電荷発生剤と、正孔輸送材料と、電子輸送材料と、結着樹脂とを含んでなる電子写真感光体であって、電界強度が５×１０5ｖ／ｃｍにおける正孔移動度が１×１０-5ｃｍ2／Ｖ／ｓｅｃ以上であり、当該正孔移動度に対して、１／２００００〜１／１０の範囲の電子移動度を有する電子輸送材料を含有する単層型の有機感光体を既に提案している（例えば、参考文献２および３）。
【特許文献１】特開２００３−１０７７５９号（特許請求の範囲）
【特許文献２】特開２０００−３３０３０２号（特許請求の範囲）
【特許文献３】特開２０００−２８７４３５号（特許請求の範囲）
【発明の開示】
【発明が解決しようとする課題】
【０００４】
しかしながら、特許文献１〜３に記載された電子写真感光体における構成材料は、使用条件において、いずれも表面電位の安定性がいまだ不十分である場合が見られた。
そこで、本発明者らは、特定の電子移動度を有する電子輸送材料を、特定量含むことにより、長期間画像形成を実施した場合であっても、電位変化が少なくなり、感光体の耐久性が向上するという事実を見出し、本発明を完成するに至った。
すなわち、本発明の目的は、長期間画像形成を実施した場合であっても、露光安定性や耐久性に優れている電子写真感光体およびそれを備えた画像形成装置を提供することにある。
【課題を解決するための手段】
【０００５】
本発明によれば、電子移動度が異なる複数の電子輸送材料を含む感光体層を備えた電子写真感光体であって、電界強度が５×１０5ｖ／ｃｍにおける電子移動度が５×１０-8ｃｍ2／Ｖ／ｓｅｃ以上である電子輸送材料を第１の電子輸送材料とした場合に、電子輸送材料の全体量（全ＥＴＭ）と、第１の電子輸送材料（ＥＴＭ１）との添加割合（ＥＴＭ１／全ＥＴＭ）を０．５〜０．９の範囲内の値とした電子写真感光体が提供され、上述した問題点を解決することができる。
すなわち、特定の電子移動度を有する電子輸送材料を、特定量含むことにより、長期間画像形成を実施した場合であっても、使用前後での電位変化の値が小さくなり、感光体の耐久性を向上させることができる。
なお、かかる電子輸送剤の電子移動度は、次のようにして測定することができる。すなわち、電子移動度の測定上のばらつきを小さくするために、該当する電子輸送材料を平均分子量５０，０００のポリカーボネート樹脂中に、４０重量％の濃度になるように添加したものを測定試料用の塗布液とする。次いで、得られた塗布液を基材上に塗布し、８０℃で３０分間熱処理を行って、膜厚７μｍの測定資料を作成する。このようにして得られた測定試料は、常温下で、通常のＴＯＦ（Ｔｉｍｅ  ｏｆ  Ｆｌｉｇｈｔ）法を用いて電子移動度を測定する。なお、測定の際の電界強度を５×１０5ｖ／ｃｍの一定値とする。
【０００６】
また、本発明の電子写真感光体を構成するにあたり、電界強度が５×１０5ｖ／ｃｍにおける電子移動度が１×１０-9〜５×１０-8ｃｍ2／Ｖ／ｓｅｃ未満である電子輸送材料を第２の電子輸送材料とした場合に、電子輸送材料の全体量（全ＥＴＭ）と、第２の電子輸送材料（ＥＴＭ２）との添加割合（ＥＴＭ２／全ＥＴＭ）を０．１〜０．５の範囲内の値とすることが好ましい。
このように構成することにより、電子写真感光体を使用して、長期間画像形成を実施した場合であっても、使用前後での電位変化の値が小さくなり、電子写真感光体の耐久性を向上させることができる。
【０００７】
また、本発明の電子写真感光体を構成するにあたり、第１の電子輸送材料の電子移動度（ＥＴＤ１）と、第２の電子輸送材料の電子移動度（ＥＴＤ２）との割合（ＥＴＤ１／ＥＴＤ２）を２〜１，０００の範囲内の値とすることが好ましい。
このように構成することにより、電子写真感光体を使用して、長期間画像形成を実施した場合であっても、使用前後での電位変化の値がより小さくなり、感光体の耐久性を向上させることができる。
【０００８】
また、本発明の電子写真感光体を構成するにあたり、第１の電子輸送材料の電子移動度（ＥＴＤ１）と、第２の電子輸送材料の電子移動度（ＥＴＤ２）と差（ＥＴＤ１−ＥＴＤ２）を１〜１００×１０-8ｃｍ2／Ｖ／ｓｅｃの範囲内の値とすることが好ましい。
このように構成することにより、電子写真感光体を使用して、長期間画像形成を実施した場合であっても、使用前後での電位変化の値がさらに小さくなり、感光体の耐久性を向上させることができる。
【０００９】
また、本発明の電子写真感光体を構成するにあたり、初期表面電位と、２，０００枚連続印刷後における表面電位との差の絶対値を５０Ｖ以下の値とすることが好ましい。
このように構成することにより、比較的短時間の試験において、電子写真感光体が所定の耐久性を有することの目処をたてることができる。
【００１０】
また、本発明の電子写真感光体を構成するにあたり、正孔輸送材料と、電子輸送材料との添加割合（全ＥＴＭ／全ＨＴＭ）を０．２〜１．０の範囲内の値とすることが好ましい。
このように構成することにより、長期間にわたって、諧調表現に優れ、かつ画像濃度の低下が少ない電子写真感光体を得ることができる。
【００１１】
また、本発明の電子写真感光体を構成するにあたり、結着樹脂１００重量部に対して、第１の電子輸送材料の添加量を５〜５０重量部の範囲内の値とすることが好ましい。
このように構成することにより、電子写真感光体を使用して、長期間画像形成を実施した場合であっても、使用前後での電位変化の値が小さくなり、感光体の耐久性を向上させることができる。
【００１２】
また、本発明の電子写真感光体を構成するにあたり、結着樹脂１００重量部に対して、複数の電子輸送材料の添加量を、７〜７０重量部の範囲内の値とすることが好ましい。
このように構成することにより、電子写真感光体を使用して、長期間画像形成を実施した場合であっても、使用前後での電位変化の値が小さくなり、感光体の耐久性を向上させることができる。
【００１３】
また、本発明の電子写真感光体を構成するにあたり、感光体層が、第１の電子輸送材料として、下記式（１）で表される電子輸送材料（ＥＴ−１）および下記式（２）で表される電子輸送材料（ＥＴ−２）、あるいはいずれか一方の電子輸送材料を含むことが好ましい。
【００１４】
【化４】
2005055870.tif 000003
【００１５】
【化５】
2005055870.tif 000004
【００１６】
このように構成することにより、第１の電子輸送材料と、第２の電子輸送材料と、の間の相溶性が向上し、製造が容易になるばかりか、使用前後での電位変化の値がより小さく、耐久性が向上した電子写真感光体を提供することができる。
【００１７】
また、本発明の電子写真感光体を構成するにあたり、感光体層が、第２の電子輸送材料として、下記式（３）で表される電子輸送材料（ＥＴ´−３）を含むことが好ましい。
【００１８】
【化６】
2005055870.tif 000005
【００１９】
このように構成することにより、第１の電子輸送材料と、第２の電子輸送材料と、の間の相溶性が向上し、製造が容易になるばかりか、使用前後での電位変化の値が小さく、耐久性が向上した、比較的安価な電子写真感光体を提供することができる。
【００２０】
また、本発明の電子写真感光体を構成するにあたり、感光体層が、結着樹脂と、電荷発生剤と、電子移動度が異なる複数の電子輸送材料と、正孔輸送材料と、を単一層中に含む単層型であって、アルミニウム素管上に形成してあるとともに、正帯電性の感光体層であることが好ましい。
このように構成することにより、構成や製造が容易であるにもかかわらず、使用前後での電位変化の値が小さく、耐久性が向上した単層型の電子写真感光体を得ることができる。
【００２１】
また、本発明の別の態様は、上述したいずれか一項に記載の電子写真感光体を備えることを特徴とする画像形成装置である。
このように構成することにより、使用前後での電位変化の値がさらに小さくなり、画像濃度が安定した画像形成を長期間にわたって得ることができる。
【００２２】
また、本発明の画像形成装置を構成するにあたり、電子写真感光体の帯電電位を３００〜５００Ｖの範囲内の値とすることが好ましい。
このように構成することにより、電子写真感光体の劣化を抑制し、画像濃度が安定した画像形成を長期間にわたって得ることができる。
【発明の効果】
【００２３】
本発明によれば、電子移動度が異なる複数の電子輸送材料を含む感光体層を備えた電子写真感光体であって、電子移動度が５×１０-8ｃｍ2／Ｖ／ｓｅｃ以上である第１の電子輸送材料を所定量含むことにより、長時間使用した場合であっても、電位変化が少なく、耐久性に優れた電子写真感光体が得られるようになった。より具体的には、２０００枚連続印刷した後であっても、帯電電位の低下は５０Ｖ以内と良好であった。
すなわち、電子写真感光体中に、電子移動度が異なる複数の電子輸送材料を含むことにより、分子共役平面の大きさが異なる電子輸送材料が複数存在することになるためである。より具体的には、電子写真感光体に、分子共役平面の大きさが異なる電子輸送材料が複数存在することにより、電子輸送材料と電荷発生材料との接触が密になるため、電荷発生材料から電子輸送材料への電子の移動を効率よく行うことができるのである。その結果、感光層に蓄積される電荷が効率よく移動されるため、長時間使用した場合であっても、安定した電気特性を得る事ができる。
【発明を実施するための最良の形態】
【００２４】
以下、本発明の電子写真感光体および画像形成装置に関する実施の形態を、適宜図面を参照しながら、具体的に説明する。
【００２５】
[第１の実施形態]
第１の実施形態は、電子移動度が異なる複数の電子輸送材料を含む感光体層を備えた電子写真感光体であって、電界強度が５×１０5ｖ／ｃｍにおける電子移動度が５×１０-8ｃｍ2／Ｖ／ｓｅｃ以上である電子輸送材料を第１の電子輸送材料とした場合に、電子輸送材料の全体量（全ＥＴＭ）と、第１の電子輸送材料（ＥＴＭ１）との添加割合（ＥＴＭ１／全ＥＴＭ）を０．５〜０．９の範囲内の値とした電子写真感光体である。
【００２６】
ここで、電子写真感光体には、単層型と積層型とがあるが、本発明の電子写真感光体は、いずれにも適用可能である。
ただし、特に正負いずれの帯電型にも使用できること、構造が簡単で製造が容易であること、層を形成する際の被膜欠陥を抑制できること、層間の界面が少なく、光学的特性を向上できること等の理由から、単層型に適用することがより好ましい。
【００２７】
１．単層型感光体
（１）基本的構成
単層型感光体は、導電性基体上に単一の感光層を設けたものである。この感光層は、結着樹脂と、電荷発生剤と、電子輸送材料と、正孔輸送材料と、さらに必要に応じて溶媒とを含む塗布液を、アルミニウム素管上に塗布し、乾燥させることにより得ることができる。かかる単層型感光体は、単独の構成で正負いずれの帯電型にも適用可能であるとともに、層構成が簡単で生産性に優れているという利点がある。
【００２８】
（２）  結着樹脂
電荷発生剤等を分散させるための結着樹脂は、従来、感光層に使用されている種々の樹脂を使用することができる。例えば、スチレン−ブタジエン共重合体、スチレン−アクリロニトリル共重合体、スチレン−マレイン酸共重合体、アクリル共重合体、スチレン−アクリル酸共重合体、ポリエチレン樹脂、エチレン−酢酸ビニル共重合体、塩素化ポリエチレン樹脂、ポリ塩化ビニル樹脂、ポリプロピレン樹脂、アイオノマー樹脂、塩化ビニル−酢酸ビニル共重合体、ポリエステル樹脂、アルキド樹脂、ポリアミド樹脂、ポリウレタン樹脂、ポリカーボネート樹脂、ポリアリレート樹脂、ポリスルホン樹脂、ジアリルフタレート樹脂、ケトン樹脂、ポリビニルブチラール樹脂、ポリエーテル樹脂、ポリエステル樹脂等の熱可塑性樹脂；シリコーン樹脂、エポキシ樹脂、フェノール樹脂、尿素樹脂、メラミン樹脂、その他架橋性の熱硬化性樹脂；エポキシアクリレート、ウレタン−アクリレート等の光硬化型樹脂等の樹脂が使用可能である。
ただし、下記式（４）〜（６）で表されるポリカーボネート樹脂は、透明性、耐熱性および機械的特性に優れているばかりか、正孔輸送材料との相溶性にも優れていることから好ましい結着樹脂である。
【００２９】
【化７】
2005055870.tif 000006
【００３０】
（一般式（４）中、Ｒ1、Ｒ2、Ｒ3、Ｒ4、Ｒ5およびＲ6は、それぞれ独立であって、水素原子または炭素数１〜３のアルキル基を示す。またｍとｎは０．０５＜ｍ/（ｍ＋ｎ）＜０．４の関係式を満足する。）
【００３１】
【化８】
2005055870.tif 000007
【００３２】
（一般式（５）中、Ｒ7とＲ8は、同一または異なって、水素原子または炭素数１〜３のアルキル基を示す。）
【００３３】
【化９】
2005055870.tif 000008
【００３４】
（３）  電荷発生剤
本発明に用いられる電荷発生剤としては、例えば、無金属フタロシアニン、オキソチタニルフタロシアニン、ペリレン顔料、ビスアゾ顔料、ジチオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料等の一種単独または二種以上の組み合わせが挙げられる。
特に、半導体レーザ等の光源を使用したレーザービームプリンタやファクシミリ等のデジタル光学系の画像形成装置には、７００ｎｍ以上の波長領域に感度を有する感光体が必要となるため、例えば、下記式（７）で表されるＸ型無金属フタロシアニンや、下記式（８）で表されるオキソチタニルフタロシアニン等が好適に用いられる。
一方、ハロゲンランプ等の白色の光源を使用した静電式複写機等のアナログ光学系の画像形成装置には、可視領域に感度を有する感光体が必要となるため、例えば、ペリレン顔料やビスアゾ顔料等が好適に用いられる。
【００３５】
【化１０】
2005055870.tif 000009
【００３６】
【化１１】
2005055870.tif 000010
【００３７】
（４）  電子輸送材料
（４）−１  種類
本発明に用いられる電子移動度が異なる複数の電子輸送材料としては、高い電子輸送能を有する種々の化合物の組み合わせが挙げられるが、具体的に、ベンゾキノン系化合物、マロノニトリル、チオピラン系化合物、テトラシアノエチレン、２，４，８−トリニトロチオキサントン、ジニトロベンゼン、ジニトロアントラセン、ジニトロアクリジン、ニトロアントラキノン、ジニトロアントラキノン、無水コハク酸、無水マレイン酸、ジブロモ無水マレイン酸等の一種単独または二種以上の組み合わせが挙げられる。
【００３８】
（４）−２  第１の電子輸送材料の具体例
また、電界強度が５×１０5ｖ／ｃｍにおける電子移動度が５×１０-8ｃｍ2／Ｖ／ｓｅｃ以上である電子輸送材料（第１の電子輸送材料）の具体例としては、下式（１）、（２）、（９）、および（１０）で表される化合物が挙げられる。
【００３９】
【化１２】
2005055870.tif 000011
【００４０】
【化１３】
2005055870.tif 000012
【００４１】
【化１４】
2005055870.tif 000013
【００４２】
【化１５】
2005055870.tif 000014
【００４３】
（４）−３  第２の電子輸送材料の具体例
また、電界強度が５×１０5ｖ／ｃｍにおける電子移動度が１×１０-9〜５×１０-8ｃｍ2／Ｖ／ｓｅｃ未満である電子輸送材料（第２の電子輸送材料）を所定量添加することを特徴とする。
このような比較的電子移動度が遅い電子輸送材の具体例としては、下式（１１）、（１２）、および（３）で表される化合物が挙げられる。
【００４４】
【化１６】
2005055870.tif 000015
【００４５】
【化１７】
2005055870.tif 000016
【００４６】
【化１８】
2005055870.tif 000017
【００４７】
（４）−４  ＥＴＭ１／全ＥＴＭの比率
また、電子輸送材料の全体量（全ＥＴＭ）と、第１の電子輸送材料（ＥＴＭ１）との添加割合（ＥＴＭ１／全ＥＴＭ）を０．５〜０．９の範囲内の値とすることが好ましい。
この理由は、かかるＥＴＭ１／全ＥＴＭの比率が０．５未満の値になると、使用前後における電位変化が大きくなって、長期間にわたって安定した画像濃度を有する画像形成が困難となる場合があるためである。一方、かかるＥＴＭ１／全ＥＴＭの比率が０．９を超えた値になると、やはり使用前後における電位変化が少々大きくなる場合があるためである。
したがって、ＥＴＭ１／全ＥＴＭの比率を０．５５〜０．７５の範囲内の値とすることがより好ましく、０．６〜０．８の範囲内の値とすることがさらに好ましい。
【００４８】
ここで、図１を参照して、電子写真感光体における電位安定性に及ぼすＥＴＭ１／全ＥＴＭの比率の影響をより詳細に説明する。図１の横軸には、ＥＴＭ１／全ＥＴＭの比率が採って示してあり、縦軸には、電子写真感光体における電位変化（初期帯電電位と、２０００枚連続印刷後の帯電電位との差）が採って示してある。また、図１中のラインＡは、実施例１等に基づくものであって、第１の電子輸送材料（ＥＴＭ１）として、式（１）で表されるＥＴ−１を使用した場合を示しており、図１中のラインＢは、実施例４等に基づくものであって、式（２）で表されるＥＴ−２を使用した場合を示している。
この図から容易に理解できるように、ＥＴＭ１／全ＥＴＭの比率が０．５〜０．９の範囲内であれば、電位変化の絶対値は５０Ｖ未満の低い値である。ＥＴＭ１／全ＥＴＭの比率が０．５未満になると、電位変化の絶対値は５０Ｖ〜９０Ｖと著しく大きくなる傾向があり、同様に、ＥＴＭ１／全ＥＴＭの比率が０．９を超えた値になっても、電位変化の絶対値は５０Ｖを超える傾向が見られている。
よって、電子写真感光体における使用後の電位を安定させるためには、電子移動度が比較的早い第１の電子輸送材料を使用することが必須である一方、かかる第１の電子輸送材料単独使用であっても、安定性が低下する傾向があり、そのために、電子移動度が比較的遅い第２の電子輸送材料を所定量使用することも重要である。すなわち、電位変化の絶対値を小さくするためには、ＥＴＭ１／全ＥＴＭの比率を０．５〜０．９の範囲内の値とすることが有効である。
したがって、ＥＴＭ１／全ＥＴＭの比率が０．６〜０．８の範囲内の値とすることがより好ましく、０．６〜０．７５の範囲内の値とすることがさらに好ましい。このような値であれば、電位変化の絶対値はさらに低い値となっている。
【００４９】
（４）−５  ＥＴＭ２／全ＥＴＭの比率
また、感光体層に、電界強度が５×１０5ｖ／ｃｍにおける電子移動度が１×１０-9〜５×１０-8ｃｍ2／Ｖ／ｓｅｃ未満である電子輸送材料を第２の電子輸送材料とした場合に、電子輸送材料の全体量（全ＥＴＭ）と、第２の電子輸送材料との添加割合（ＥＴＭ２／全ＥＴＭ）を０．１〜０．５の範囲内の値とすることが好ましい。
この理由は、かかるＥＴＭ２／全ＥＴＭの比率が０．１未満の値になると、使用前後における電位変化が少々大きくなって、長期間にわたって安定した画像濃度を有する画像形成が困難となる場合があるためである。一方、かかるＥＴＭ２／全ＥＴＭの比率が０．５を超えた値になると、使用前後における電位変化が著しく大きくなって、長期間にわたって安定した画像濃度を有する画像形成が困難となる場合があるためである。
したがって、ＥＴＭ２／全ＥＴＭの比率を０．２〜０．４５の範囲内の値とすることがより好ましく、０．３〜０．４の範囲内の値とすることがさらに好ましい。
【００５０】
（４）−６  ＥＴＤ１／ＥＴＤ２の比率
また、本発明の電子写真感光体を構成するにあたり、第１の電子輸送材料の電子移動度（ＥＴＤ１）と、第２の電子輸送材料の電子移動度（ＥＴＤ２）との割合（ＥＴＤ１／ＥＴＤ２）を２〜１，０００の範囲内の値とすることが好ましい。
この理由は、かかるＥＴＤ１／ＥＴＤ２の比率が２未満の値になると、使用前後における電位変化が著しく大きくなって、長期間にわたって安定した画像濃度を有する画像形成が困難となる場合があるためである。
一方、かかるＥＴＤ１／ＥＴＤ２の比率が１，０００を超えた値になると、使用前後における電位変化が少々大きくなる場合があるためである。
したがって、ＥＴＤ１／ＥＴＤ２の比率を５〜５００の範囲内の値とすることがより好ましく、１０〜１００の範囲内の値とすることがさらに好ましい。
【００５１】
（４）−７  ＥＴＤ１−ＥＴＤ２の差
また、本発明の電子写真感光体を構成するにあたり、第１の電子輸送材料の電子移動度（ＥＴＤ１）と、第２の電子輸送材料の電子移動度（ＥＴＤ２）と差（ＥＴＤ１−ＥＴＤ２）を１×１０-8〜１００×１０-8ｃｍ2／Ｖ／ｓｅｃの範囲内の値とすることが好ましい。
この理由は、かかるＥＴＤ１−ＥＴＤ２の差が１×１０-8ｃｍ2／Ｖ／ｓｅｃ未満の値になると、使用前後における電位変化が著しく大きくなって、長期間にわたって安定した画像濃度を有する画像形成が困難となる場合があるためである。一方、かかるＥＴＤ１−ＥＴＤ２の差が１００×１０-8ｃｍ2／Ｖ／ｓｅｃを超えた値になると、逆に、使用前後における電位変化が大きくなる場合があるためである。
したがって、ＥＴＤ１−ＥＴＤ２の差を４×１０-8〜５０×１０-8ｃｍ2／Ｖ／ｓｅｃの範囲内の値とすることがより好ましい。
【００５２】
（４）−８  表面電位の差
また、本発明の電子写真感光体を構成するにあたり、初期表面電位と、２，０００枚連続印刷後における表面電位との差の絶対値を５０Ｖ以下の値とすることが好ましい。
この理由は、かかる表面電位の差の絶対値が５０Ｖを超えた値になると、使用前後における電位変化が著しく大きくなって、長期間にわたって安定した画像濃度を有する画像形成が困難となる場合があるためである。ただし、かかる表面電位の差を過度に小さくしようとすると、使用可能な電子輸送材料等の選択の幅が過度に狭まる場合がある。
したがって、かかる表面電位の差の絶対値を１０〜４５Ｖの範囲内の値とすることがより好ましく、２０〜４０Ｖの範囲内の値とすることがさらに好ましい。
【００５３】
（４）−９  全ＥＴＭ／全ＨＴＭの比率
また、本発明の電子写真感光体を構成するにあたり、正孔輸送材料と、電子輸送材料との添加割合（全ＥＴＭ／全ＨＴＭ）を０．２〜１．０の範囲内の値とすることが好ましい。
この理由は、かかる全ＥＴＭ／全ＨＴＭの比率がかかる範囲外の値になると、感度が低下して、実用上の弊害が生じる場合があるためである。
したがって、かかる全ＥＴＭ／全ＨＴＭの比率を０．３５〜０．６５の範囲内の値とすることがより好ましい。
【００５４】
（４）−１０  第１の電子輸送材料の添加量
また、本発明の電子写真感光体を構成するにあたり、結着樹脂１００重量部に対して、第１の電子輸送材料の添加量を５〜５０重量部の範囲内の値とすることが好ましい。
この理由は、かかる第１の電子輸送材料の添加量が５重量部未満の値になると、感度が低下して、実用上の弊害が生じる場合があるためである。一方、かかる第１の電子輸送材料の添加量が５０重量部を超えた値になると、電子輸送材料が結晶化しやすくなり、感光体として適正な膜が形成されない場合があるためである。
したがって、かかる第１の電子輸送材料の添加量を１０〜４０重量部の範囲内の値とすることがより好ましく、１５〜３５重量部の範囲内の値とすることがさらに好ましい。
【００５５】
（４）−１１  電子輸送材料の添加量
また、本発明の電子写真感光体を構成するにあたり、結着樹脂１００重量部に対して、第１の電子輸送材料を含む複数の電子輸送材料の添加量を、７〜７０重量部の範囲内の値とすることが好ましい。
この理由は、かかる複数の電子輸送材料の添加量が７重量部未満の値になると、感度が低下して、実用上の弊害が生じる場合があるためである。一方、かかる複数の電子輸送材料の添加量が７０重量部を超えた値になると、電子輸送材料が結晶化しやすくなり、感光体として適正な膜が形成されない場合があるためである。
したがって、第１の電子輸送材料を含む複数の電子輸送材料の添加量を１０〜６０重量部の範囲内の値とすることがより好ましく、１５〜５５重量部の範囲内の値とすることがさらに好ましい。
【００５６】
（５）  正孔輸送材料
（５）−１  種類
本発明の電子写真感光体においては、正孔輸送材料として、スチルベン誘導体、オキサジアゾール系化合物、スチリル系化合物、カルバゾール系化合物、有機ポリシラン化合物、ピラゾリン系化合物、ヒドラゾン系化合物、トリフェニルアミン系化合物、インドール系化合物、オキサゾール系化合物、イソオキサゾール系化合物、チアゾール系化合物、チアジアゾール系化合物、イミダゾール系化合物、ピラゾール系化合物、含窒素環式化合物、縮合多環式化合物等の一種単独または二種以上の組み合わせが挙げられる。
【００５７】
（５）−２  正孔輸送材料の具体例
また、正孔輸送材料の具体例としては一般式（１３）で表されるスチルベン誘導体、より具体的には式（１４）で表されるスチルベン誘導体を使用することが好ましいが、その他、下記正孔輸送材料(ＨＴ−１)〜(ＨＴ−１３)も好適例として挙げられる。
【００５８】
【化１９】
2005055870.tif 000018
【００５９】
（一般式（１３）中、Ｒ9、Ｒ10、Ｒ11およびＲ12は、独立した炭素数６〜２０の置換または非置換のアルキル基、炭素数６〜２０の置換または非置換のアルコキシ基、炭素数１５〜２０の置換または非置換のアリール基、あるいは置換または非置換のアミノ基である。）
【００６０】
【化２０】
2005055870.tif 000019
【００６１】
【化２１】
2005055870.tif 000020
【００６２】
（式中、Ｒh1、Ｒh2、Ｒh3、Ｒh4、Ｒh5およびＲh6は独立しており、ハロゲン原子、置換基を有してもよいアルキル基、置換基を有してもよいアルコキシ基または置換基を有してもよいアリール基を示す。ａおよびｂは同一または異なって０〜４の整数を示し、ｃ、ｄ、ｅおよびｆは同一または異なって０〜５の整数を示す。但し、ａ、ｂ、ｃ、ｄ、ｅまたはｆが２以上のとき、各Ｒh1、Ｒh2、Ｒh3、Ｒh4、Ｒh5およびＲh6は異なっていてもよい。）
【００６３】
【化２２】
2005055870.tif 000021
【００６４】
（式中、Ｒh7、Ｒh8、Ｒh9、Ｒh10 およびＲh11 は同一または異なって、ハロゲン原子、置換基を有してもよいアルキル基、置換基を有してもよいアルコキシ基または置換基を有してもよいアリール基を示す。ｇ、ｈ、ｉおよびｊは同一または異なって０〜５の整数を示し、ｋは０〜４の整数を示す。但し、ｇ、ｈ、ｉ、ｊまたはｋが２以上のとき、各Ｒh7、Ｒh8、Ｒh9、Ｒh10 およびＲh11 は異なっていてもよい。）
【００６５】
【化２３】
2005055870.tif 000022
【００６６】
（式中、Ｒh12 、Ｒh13 、Ｒh14 およびＲh15 は同一または異なって、ハロゲン原子、置換基を有してもよいアルキル基、置換基を有してもよいアルコキシ基または置換基を有してもよいアリール基を示す。Ｒh16 はハロゲン原子、シアノ基、ニトロ基、置換基を有してもよいアルキル基、置換基を有してもよいアルコキシ基または置換基を有してもよいアリール基を示す。ｍ、ｎ、ｏおよびｐは同一または異なって、０〜５の整数を示す。ｑは０〜６の整数を示す。但し、ｍ、ｎ、ｏ、ｐまたはｑが２以上のとき、各Ｒh12 、Ｒh13 、Ｒh14 、Ｒh15 およびＲh16 は異なっていてもよい。）
【００６７】
【化２４】
2005055870.tif 000023
【００６８】
（式中、Ｒh17 、Ｒh18 、Ｒh19 およびＲh20 は同一または異なって、ハロゲン原子、置換基を有してもよいアルキル基、置換基を有してもよいアルコキシ基または置換基を有してもよいアリール基を示す。ｒ、ｓ、ｔおよびｕは同一または異なって、０〜５の整数を示す。但し、ｒ、ｓ、ｔまたはｕが２以上のとき、各Ｒh17 、Ｒh18 、Ｒh19 およびＲh20 は異なっていてもよい。）
【００６９】
【化２５】
2005055870.tif 000024
【００７０】
（式中、Ｒh21 およびＲh22 は同一または異なって、水素原子、ハロゲン原子、アルキル基またはアルコキシ基を示す。Ｒh23 、Ｒh24 、Ｒh25 およびＲh26 は同一または異なって、水素原子、アルキル基またはアリール基を示す。）
【００７１】
【化２６】
2005055870.tif 000025
【００７２】
（式中、Ｒh27 、Ｒh28 およびＲh29 は同一または異なって、水素原子、ハロゲン原子、アルキル基またはアルコキシ基を示す。）
【００７３】
【化２７】
2005055870.tif 000026
【００７４】
（式中、Ｒh30 、Ｒh31 、Ｒh32 およびＲh33 は同一または異なって、水素原子、ハロゲン原子、アルキル基またはアルコキシ基を示す。）
【００７５】
【化２８】
2005055870.tif 000027
【００７６】
（式中、Ｒh34 、Ｒh35 、Ｒh36 、Ｒh37 およびＲh38 は同一または異なって、水素原子、ハロゲン原子、アルキル基またはアルコキシ基を示す。）
【００７７】
【化２９】
2005055870.tif 000028
【００７８】
（式中、Ｒh39 は水素原子またはアルキル基を示し、Ｒh40 、Ｒh41 およびＲh42 は同一または異なって、水素原子、ハロゲン原子、アルキル基またはアルコキシ基を示す。）
【００７９】
【化３０】
2005055870.tif 000029
【００８０】
（式中、Ｒh43 、Ｒh44 およびＲh45 は同一または異なって、水素原子、ハロゲン原子、アルキル基またはアルコキシ基を示す。）
【００８１】
【化３１】
2005055870.tif 000030
【００８２】
（式中、Ｒh46 およびＲh47 は同一または異なって、水素原子、ハロゲン原子、置換基を有してもよいアルキル基または置換基を有してもよいアルコキシ基を示す。Ｒh48 およびＲh49 は同一または異なって、水素原子、置換基を有してもよいアルキル基または置換基を有してもよいアリール基を示す。）
【００８３】
【化３２】
2005055870.tif 000031
【００８４】
（式中、Ｒh50 、Ｒh51 、Ｒh52 、Ｒh53 、Ｒh54 およびＲh55 は同一または異なって、置換基を有してもよいアルキル基、置換基を有してもよいアルコキシ基または置換基を有してもよいアリール基を示す。αは１〜１０の整数を示し、ｖ、ｗ、ｘ、ｙ、ｚおよびβは同一または異なって０〜２の整数を示す。但し、ｖ、ｗ、ｘ、ｙ、ｚまたはβが２のとき、各Ｒh50 、Ｒh51 、Ｒh52 、Ｒh53 、Ｒh54 およびＲh55 は異なっていてもよい。）
【００８５】
【化３３】
2005055870.tif 000032
【００８６】
（式中、Ｒh56 、Ｒh57 、Ｒh58 およびＲh59 は同一または異なって、水素原子、ハロゲン原子、アルキル基またはアルコキシ基を示し、Φは次式：
【００８７】
【化３４】
2005055870.tif 000033
【００８８】
（５）−３  正孔輸送材料の添加量
また、本発明の電子写真感光体を構成するにあたり、結着樹脂１００重量部に対して、正孔輸送材料の添加量を１０〜８０重量部の範囲内の値とすることが好ましい。
この理由は、かかる正孔輸送材料の添加量が１０重量部未満の値になると、感度が低下して、実用上の弊害が生じる場合があるためである。一方、かかる正孔輸送材料の添加量が８０重量部を超えた値になると、正孔輸送材料が結晶化しやすくなり、感光体として適正な膜が形成されない場合があるためである。
したがって、かかる正孔輸送材料の添加量を２０〜７０重量部の範囲内の値とすることがより好ましく、３０〜６０重量部の範囲内の値とすることがさらに好ましい。
【００８９】
（６）  添加剤
また、感光層には、上記各成分のほかに、電子写真特性に悪影響を与えない範囲で、従来公知の種々の添加剤、例えば酸化防止剤、ラジカル捕捉剤、一重項クエンチャー、紫外線吸収剤等の劣化防止剤、軟化剤、可塑剤、表面改質剤、増量剤、増粘剤、分散安定剤、ワックス、アクセプター、ドナー等を配合することができる。また、感光層の感度を向上させるために、例えばテルフェニル、ハロナフトキノン類、アセナフチレン等の公知の増感剤を電荷発生剤と併用してもよい。
【００９０】
（７）  配合割合
本発明の電子写真感光体が単層型の感光体である場合、電荷発生剤の添加量を、結着樹脂１００重量部に対して０．１〜５０重量部の範囲内の値とすることが好ましく、より好ましくは０．５〜３０重量部の範囲内の値とすることである。
【００９１】
（８）  構造
また、単層型感光体における感光層の厚さは、通常、５〜１００μｍの範囲内の値であり、好ましくは１０〜５０μｍの範囲内の値である。
そして、このような感光層が形成される導電性基体としては、導電性を有する種々の材料を使用することができ、例えば鉄、アルミニウム、銅、スズ、白金、銀、バナジウム、モリブデン、クロム、カドミウム、チタン、ニッケル、パラジウム、インジウム、ステンレス鋼、真鍮等の金属や、当該金属が蒸着またはラミネートされたプラスチック材料、ヨウ化アルミニウム、酸化スズ、酸化インジウム等で被覆されたガラス等が挙げられる。
【００９２】
また、導電性基体の形状は、使用する画像形成装置の構造に合わせて、シート状、ドラム状等のいずれであってもよく、基体自体が導電性を有するか、あるいは基体の表面が導電性を有していればよい。また、導電性基体は、使用に際して十分な機械的強度を有するものが好ましい。前記感光層を塗布の方法により形成する場合には、前記例示の電荷発生剤、電荷輸送剤、結着樹脂等を適当な溶剤とともに、公知の方法、例えばロールミル、ボールミル、アトライタ、ペイントシェーカー、超音波分散機等を用いて分散混合して分散液を調整し、これを公知の手段により塗布して乾燥させればよい。
さらにまた、単層型感光体の構成に関して、導電性基体と感光層との間に、感光体の特性を阻害しない範囲でバリア層が形成されていてもよい。また、感光体の表面には、保護層が形成されていてもよい。
【００９３】
（９）  製造方法
分散液を作るための溶剤としては、種々の有機溶剤が使用可能であり、例えばメタノール、エタノール、イソプロパノール、ブタノール等のアルコール類；ｎ−ヘキサン、オクタン、シクロヘキサン等の脂肪族系炭化水素；ベンゼン、トルエン、キシレン等の芳香族系炭化水素、ジクロロメタン、ジクロロエタン、クロロホルム、四塩化炭素、クロロベンゼン等のハロゲン化炭化水素；ジメチルエーテル、ジエチルエーテル、テトラヒドロフラン、エチレングリコールジメチルエーテル、ジエチレングリコールジメチルエーテル等のエーテル類；アセトン、メチルエチルケトン、シクロヘキサノン等のケトン類；酢酸エチル、酢酸メチル等のエステル類；ジメチルホルムアルデヒド、ジメチルホルムアミド、ジメチルスルホキシド等があげられる。これらの溶剤は単独でまたは２種以上を混合して用いられる。
さらに、電荷輸送剤や電荷発生剤の分散性、感光層表面の平滑性を良くするために界面活性剤、レベリング剤等を使用してもよい。
【００９４】
２．積層型感光体
（１）基本的構造
積層型感光体は、まず導電性基体上に、蒸着または塗布等の手段によって、電荷発生剤を含有する電荷発生層を形成し、次いでこの電荷発生層上に、一般式（１３）で表されるスチルベン誘導体（正孔輸送材料）の少なくとも１種と結着樹脂とを含む塗布液を塗布し、乾燥させて電荷輸送層を形成することによって作製される。
また、上記とは逆に、導電性基体上に電荷輸送層を形成し、その上に電荷発生層を形成してもよい。但し、電荷発生層は電荷輸送層に比べて膜厚がごく薄いため、その保護のためには、導電性基体上に電荷発生層を形成し、その上に電荷輸送層を形成するのが好ましい。
なお、電荷発生剤、正孔輸送材料、電子輸送材料、結着剤等については、単層型感光体と同様の内容とすることができる。
【００９５】
また、積層型感光体は、上記電荷発生層および電荷輸送層の形成順序と、電荷輸送層に使用する電荷輸送剤の種類によって、正負いずれの帯電型となるかが選択される。例えば、上記のように、導電性基体上に電荷発生層を形成し、その上に電荷輸送層を形成した場合において、電荷輸送層における電荷輸送剤として、スチルベン誘導体のような正孔輸送材料を使用した場合には、感光体は負帯電型となる。この場合、電荷発生層には電子輸送材料を含有させてもよい。
そして、本発明の積層型電子写真感光体は、感光体の残留電位が大きく低下しており、感度が向上している。
なお、積層型感光体における感光層の厚さは、電荷発生層が０．０１〜５μｍ程度、好ましくは０．１〜３μｍ程度であり、電荷輸送層が２〜１００μｍ、好ましくは５〜５０μｍ程度である。
【００９６】
[第２の実施形態]
第２の実施形態は、電子移動度が異なる複数の電子輸送材料を含む感光体層を備えた電子写真感光体を含む画像形成装置であって、電界強度が５×１０5ｖ／ｃｍにおける電子移動度が５×１０-8ｃｍ2／Ｖ／ｓｅｃ以上である電子輸送材料を第１の電子輸送材料とした場合に、電子輸送材料の全体量（全ＥＴＭ）と、第１の電子輸送材料との添加割合（ＥＴＭ１／全ＥＴＭ）を０．５〜０．９の範囲内の値とした電子写真感光体を含む画像形成装置である。
なお、この画像形成装置の例では、電子写真感光体として、単層型感光体を用いた場合を想定して、説明する。
【００９７】
（１）構成
本発明の電子写真感光体（単層型感光体）９は、図２に示すような画像形成装置１に対して好適に使用することができる。すなわち、かかる画像形成装置１には、図上、時計回りに回転する単層型感光体９の周囲に、回転方向に沿って、現像器１０、転写ローラ１９、クリーニングブレード１３、及び帯電ユニット８が配設されている。そして、現像器１０には、現像ローラ３２が配設され、該現像ローラ３２の表面は、感光体９の表面と所定間隔離間しているとともに、この現像器１０に対して、トナーコンテナ３１から適宜所定量のトナーが供給可能に構成されていることが好ましい。
なお、単層型感光体９は、第１の実施形態において説明したのと同様に構成することができる。
【００９８】
ここで、単層型感光体９の上部には、表面に画像のドットを形成するための光学伝送機構５が設けられている。この光学伝送機構５は図示しないものの、レーザ光源からのレーザ光を反射するためのポリゴンミラー２と、反射ミラー４を介して帯電ユニット８と現像ローラ３２との間の感光体表面にレーザ光によって画像ドットを結像するための光学系３と、から構成されていることが好ましい。
また、画像形成装置１の下部には、後述する該装置を制御するための制御回路７１が収納される基部５４が設けられており、該基部５４の上側には、記録紙コンテナ５５が外部から着脱可能に配置されている。この記録紙コンテナ５５には、転写前の記録紙を収納するための収納庫１４が設けられていることが好ましい。
そして、押圧バネ５２上に載置された記録紙は、搬送ローラ５３及び１５により、通路１６および１７を通って補助ローラ３０に対面して設けられているレジストローラ１８まで搬送されるように構成されている。
【００９９】
また、画像形成装置１の右側には、前方扉５０が開閉可能に配置され、その前方扉に載置される記録紙は、搬送ローラ５１により通路１７に搬送されるように構成されている。そして、画像形成装置１の左側には、定着ローラ２３及び２４によって定着部が構成され、単層型感光体９と転写ローラ１９との間を通過した記録紙には、これらの定着ローラ２３、２４によってトナーが定着される。
また、定着後の記録紙は、搬送ローラ２５、２６により通路２７を通って、さらにローラ２８、２９により転写済記録紙集積庫６に集積されるように構成されている。
さらにまた、画像形成装置１の上部には、各種情報を表示する表示部４７、インストールスイッチ４８及び電源スイッチ４９が設けられている。
【０１００】
（２）動作
このように構成された画像形成装置１は、電源スイッチ４９を開閉することにより、メインモータ（図示しない）が、駆動を開始し、スタートスイッチ（図示しない）により単層型感光体９が時計方向に回転して、光学伝送機構５が、単層型感光体９の表面上に、画像を形成することができる。
また、形成された画像は、現像器１０の現像ローラ３２によって現像され、現像されたトナー画像は、転写ローラ１９によって記録紙に転写される。さらにトナーが転写された記録紙は、定着ローラ２３、２４によって、定着固定され、ローラ２５、２８、２９により集積庫６に搬送されて集積されることになる。
また、現像ローラ３２によって、現像されなかったトナーは、クリーニングブレード１３により回収されることになる。
したがって、正帯電型の単層型感光体９において、特定の電子移動度を有する電子輸送材料を、特定量含むことにより、最大電位変化が少なくなり、感光体の耐久性を向上させることができる。
【実施例】
【０１０１】
以下、実施例および比較例を挙げて本発明を詳細に説明する。
【０１０２】
［実施例１］
（１）電子写真感光体の作成
第１の電子輸送材料として、式（１）で表されるＥＴ−１を２０重量部と、第２の電子輸送材料として、式（３）で表されるＥＴ´−３を１５重量部と、正孔輸送材料として、式（１４）で表されるスチルベン誘導体を５０重量部と、電荷発生剤として、式（７）で表されるＸ型無金属フタロシアニン（ＣＧ１−１）を２．７重量部と、結着樹脂として、式（１５）で表されるポリカーボネート樹脂１００重量部と、を溶媒としてのテトラヒドロフラン８００重量部に対して添加した。次いで、ボールミルを用いて５０時間混合分散して、単層型感光層用の塗布液を作成した。得られた塗布液を、導電性基材（アルミニウム素管）上に、ディップコート法にて塗布した後、１００℃、３０分間の条件で熱風乾燥して、膜厚２５μｍの単層型感光層を有する電子写真感光体を得た。
【０１０３】
【化３５】
2005055870.tif 000034
【０１０４】
（２）評価
（２）−１  初期表面電位および露光後電位の測定
得られた単層型の電子写真感光体における初期表面電位および露光後電位を測定した。すなわち、得られた電子写真感光体をプリンタＦＳ１０１０（京セラミタ（株）製、ドラム径３０ｍｍ、周速度：１１０ｍｍ／ｓｅｃ）に搭載し、４００Ｖになるように帯電させて、初期表面電位および露光後電位を測定した。得られた結果を表１に示す。
【０１０５】
（２）−２  電位差の測定
初期表面電位（Ｖｏ）と、２，０００枚連続印刷後における表面電位（Ｖ2000）との差を測定した。すなわち、電子写真感光体の帯電電位を４００Ｖ±５Ｖに設定し、２，０００枚連続印刷後における電子写真感光体の帯電電位（Ｖ2000）を同様に測定し、初期表面電位（Ｖｏ）との差を求めた。得られた結果を表１に示す。
【０１０６】
［実施例２〜３および比較例１〜４］
式（１）で表されるＥＴ−１と、式（３）で表されるＥＴ´−３との添加比率を変え、実施例２においては、ＥＴＭ１／全ＥＴＭの比率を０．７１とし、実施例３においては、ＥＴＭ１／全ＥＴＭの比率を０．８６とし、比較例１においては、ＥＴＭ１／全ＥＴＭの比率を１．０とし、比較例２においては、ＥＴＭ１／全ＥＴＭの比率を０．２９とし、比較例３においては、ＥＴＭ１／全ＥＴＭの比率を１．０とし、比較例４においては、ＥＴＭ１／全ＥＴＭの比率を０．４３としたほかは、実施例１と同様に、単層型の電子写真感光体を作成して、評価した。得られた結果を表１に示す。
【０１０７】
【表１】
2005055870.tif 000035
【０１０８】
［実施例４〜６および比較例５〜８］
式（１）で表されるＥＴ−１のかわりに、式（２）で表されるＥＴ−２を使用したほかは、実施例１〜３および比較例１〜４と同様に、単層型の電子写真感光体を作成して、評価した。得られた結果を表２に示す。
【０１０９】
【表２】
2005055870.tif 000036
【産業上の利用可能性】
【０１１０】
以上詳述したように、本発明によれば、電子移動度が５×１０-8ｃｍ2／Ｖ／ｓｅｃ以上である第１の電子輸送材料を所定量含むことにより、長時間使用した場合であっても、電位変化が少なく、耐久性に優れた電子写真感光体が得られるようになった。より具体的には、２０００枚連続印刷した後であっても、帯電電位の低下は５０Ｖ以内と良好であった。
したがって、本発明の電子写真感光体は、複写機やプリンタ等の各種画像形成装置における低コスト化、高速化、高性能化等に寄与することが期待される。
【図面の簡単な説明】
【０１１１】
【図１】電子写真感光体における電位安定性に及ぼすＥＴＭ１／全ＥＴＭの比率の影響を説明するために供する図である。
【図２】電子写真感光体を備えた画像形成装置を説明するために供する図である。
【符号の説明】
【０１１２】
１：  画像形成装置
２：  ポリゴンミラー
５：  光学伝送機構
７：  上部扉
９：  電子写真感光体
１０：現像器
３１：トナーコンテナ
３２：現像ローラ
３３：供給ローラ
３９：トナーセンサ
４７：表示部
【図１】
2005055870.tif 000040
【図２】
2005055870.tif 000041